(57)【要約】二元ファイバ式カーペット及びマットファブリックが、異なる複数のヤーン素糸，第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられている，でつくられる。それらファイバの双方が様々な合成及び／または天然材料からつくられ得る。また、ビルディングの進入用通路及びその周囲に配置するための少なくとも３つの床または地面被覆物品Ａ（１８）、Ｂ（１２）、及びＣ（１０）の組み合わせが開示され、それは、歩行者の履物をより効果的に清浄化する能力を提供し、それゆえ、ビルディングの内側を清浄なままとするのをより確実にする。【選択図】図１
2004508468.tif 000002
【特許請求の範囲】
【請求項１】
異なる複数のヤーン素糸を具備し、第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられた多元ファイバ型材料。
【請求項２】
前記複数のファイバは合成材料及び天然材料の少なくとも一方からつくられた請求項１に記載の多元ファイバ型材料。
【請求項３】
前記複数のファイバはナイロン、ポリエステル、及びポリプロピレンの少なくとも１つのような合成材料からつくられた請求項１に記載の多元ファイバ型材料。
【請求項４】
前記複数のファイバはコットン、混綿、及びウールの少なくとも１つのような天然材料からつくられた請求項１に記載の多元ファイバ型材料。
【請求項５】
前記材料はジェット可染性二元ファイバ型ファブリックとして供せられる請求項１に記載の多元ファイバ型材料。
【請求項６】
前記二元ファイバはカーペットヤーンとモノフィラメントヤーンである請求項５に記載の多元ファイバ型材料。
【請求項７】
前記材料はモノフィラメントを含むファブリックベースの染色方法を提供する請求項１に記載の多元ファイバ型材料。
【請求項８】
前記材料はモノフィラメントを染料に前記モノフィラメントがその染料サイトに前記染料を捕らえるのに十分な時間にわたって晒す方法を提供する請求項１に記載の多元ファイバ型材料。
【請求項９】
前記材料は直接ジェット、エアジェット、バブルジェット、及びインクジェットの少なくとも１つによりジェット染色された請求項１に記載の多元ファイバ型材料。
【請求項１０】
前記材料はエアエンタングルされ且つ織られること、ニードルパンチされること、タフトされること、及びボンドされることの少なくとも１つを為された請求項１に記載の多元ファイバ型材料。
【請求項１１】
カーペットヤーンとモノフィラメントヤーンとを含んだ不織材料を具備した多元ファイバ型材料。
【請求項１２】
ビルディングの進入用通路及びその周囲で歩行者の履物から水分、埃、及び屑を除去するシステムを提供する方法であって、前記方法は、複数の床被覆物品のバリア組み合わせを配置することを含み、前記組み合わせは少なくとも３つの別々の床または地面被覆物品Ａ、Ｂ、及びＣを具備し、
Ａは前記ビルディングの進入用入口の内側に配置され、Ｃは前記ビルディングの進入用入口の外側に配置され、Ｂは前記ビルディングの進入用入口の内側であってＡよりも前記ビルディングの進入用入口により近い位置に配置されるか或いは前記ビルディングの進入用入口の外側であってＣよりも前記ビルディングの進入用入口により近い位置に配置され、
Ｃは、タフトされた複数のヤーン素糸，第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられている，を備えた完全タフテッドカーペットパイルと、ビニル、ゴム、及びラテックスからなる群より選択される裏地とを具備した床被覆マット製品であって、
Ｂは、Ｃよりも重デニールモノフィラメントカーペットヤーンのパーセンテージがより低い完全タフテッドカーペットパイルと、ビニル、ゴム、及びラテックスからなる群より選択される裏地とを具備した床または地面被覆マット製品であって、
Ａは、Ｂよりも重デニールモノフィラメントカーペットヤーンのパーセンテージがより低い完全タフテッドカーペットパイルと、ゴム、ポリ塩化ビニル、ビニル、及びウレタンからなる群より選択される裏地とを具備した床被覆マット、幅広絨毯、またはタイル製品である方法。
【請求項１３】
Ｂは約３０乃至約６０％の重デニール粗大モノフィラメントカーペットヤーンと約４０乃至７０％の微細デニールカーペットヤーンとを具備し、Ａは約１０乃至約２０％の重デニール粗大モノフィラメントカーペットヤーンと約８０乃至約９０％の微細デニールカーペットヤーンとを具備した請求項１２に記載の方法。
【請求項１４】
Ａはビニル及びゴムからなる群より選択される裏地を有するマット製品である請求項１２に記載の方法。
【請求項１５】
Ａはポリ塩化ビニル、ビニル、及びウレタンからなる群より選択される裏地を有する幅広絨毯製品である請求項１２に記載の方法。
【請求項１６】
Ａはポリ塩化ビニル、ビニル、及びウレタンからなる群より選択される裏地を有するタイル製品である請求項１２に記載の方法。
【請求項１７】
Ｂは前記ビルディングの進入用入口の内側に配置される請求項１２に記載の方法。
【請求項１８】
Ｂは前記ビルディングの進入用入口の外側に配置される請求項１２に記載の方法。
【請求項１９】
Ａはゴムの裏地材料を有するマット製品である請求項１２に記載の方法。
【請求項２０】
Ａはウレタンの裏地材料を有する幅広絨毯製品である請求項１２に記載の方法。
【請求項２１】
Ａはウレタンの裏地材料を有するタイル製品である請求項１２に記載の方法。
【請求項２２】
前記複数の重デニール粗大モノフィラメントカーペットヤーンは約１００乃至約５００ｄｐｆのデニールを有するポリプロピレン製である請求項１２に記載の方法。
【請求項２３】
エアロックタイプの玄関構造を有するビルディングの進入用通路及びその周囲で歩行者の履物から水分、埃、及び屑を除去するシステムを提供する方法であって、前記方法は、複数の床被覆物品のバリア組み合わせを配置することを含み、前記組み合わせは少なくとも３つの別々の床または地面被覆物品Ａ、Ｂ、及びＣを具備し、
Ａは前記ビルディングの進入用入口の内側に配置されるが前記エアロックタイプの玄関内には配置されず、Ｂは前記エアロックタイプの玄関内に配置され、Ｃは前記ビルディングの進入用通路の外側に配置され、
Ｃは、タフトされた複数のヤーン素糸，第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられている，を備えた完全タフテッドカーペットパイルと、ビニル、ゴム、及びラテックスからなる群より選択される裏地とを具備した床被覆マット製品であって、
Ｂは、Ｃよりも重デニールモノフィラメントカーペットヤーンのパーセンテージがより低い完全タフテッドカーペットパイルと、ビニル、ゴム、及びラテックスからなる群より選択される裏地とを具備した床または地面被覆マット製品であって、
Ａは、Ｂよりも重デニールモノフィラメントカーペットヤーンのパーセンテージがより低い完全タフテッドカーペットパイルと、ゴム、ポリ塩化ビニル、ビニル、及びウレタンからなる群より選択される裏地とを具備した床被覆マット、幅広絨毯、またはタイル製品である方法。
【請求項２４】
Ｂは約３０乃至約６０％の重デニール粗大モノフィラメントカーペットヤーンと約４０乃至７０％の微細デニールカーペットヤーンとを具備し、Ａは約１０乃至約２０％の重デニール粗大モノフィラメントカーペットヤーンと約８０乃至約９０％の微細デニールカーペットヤーンとを具備した請求項２３に記載の方法。
【請求項２５】
Ａはビニル及びゴムからなる群より選択される裏地を有するマット製品である請求項２３に記載の方法。
【請求項２６】
Ａはポリ塩化ビニル、ビニル、及びウレタンからなる群より選択される裏地を有する幅広絨毯製品である請求項２３に記載の方法。
【請求項２７】
Ａはポリ塩化ビニル、ビニル、及びウレタンからなる群より選択される裏地を有するタイル製品である請求項２３に記載の方法。
【請求項２８】
Ａはゴムの裏地材料を有するマット製品である請求項２３に記載の方法。
【請求項２９】
Ａはウレタンの裏地材料を有する幅広絨毯製品である請求項２３に記載の方法。
【請求項３０】
Ａはウレタンの裏地材料を有するタイル製品である請求項２３に記載の方法。
【請求項３１】
前記複数の重デニール粗大モノフィラメントカーペットヤーンは約１００乃至約２００ｄｐｆのデニールを有するポリプロピレン製である請求項２３に記載の方法。
【請求項３２】
タフトされた複数のヤーン素糸，第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられている，を具備した多元ファイバ型可染材料。
【請求項３３】
二元ファイバ型ベースであって、２つの異なるヤーン素糸を具備し、第１素糸は共にエアジェットテクスチャード加工された９本の３００デニールタイプ６ナイロンモノフィラメントファイバからつくられ、これらテクスチャード加工されたモノフィラメント素糸は１本のタイプ６，６ナイロン１２３０デニール１８ｄｐｆカーペットヤーンと共にエアエンタングルされ、第２素糸は３本のエアエンタングルされたタイプ６，６ナイロン１２３０デニール１８ｄｐｆからつくられ、前記ベースは次に前記２つのヤーンを用いてタフトされ、それらヤーンは５／３２ゲージカットまたはループパイルタフタで直列平行にタフトされ、前記ベースは前記エアエンタングルされたモノフィラメント素糸の１本と前記エアエンタングルされた１２３０デニールヤーンの３本とをファブリックの全幅を横切って互い違いにすることによりつくられており、前記ベースはインジェクション染料機により染色され得る二元ファイバ型ベース。
【請求項３４】
二元ファイバ型ベースであって、２つの異なるヤーン素糸を具備し、第１素糸は共にエアジェットテクスチャード加工された９本の５００デニールタイプ６ナイロンモノフィラメントファイバからつくられ、これらテクスチャード加工されたモノフィラメント素糸は１本のタイプ６，６ナイロン１２３０デニール３０ｄｐｆカーペットヤーンと共にエアエンタングルされ、第２素糸は３本のエアエンタングルされたタイプ６，６ナイロン１２３０デニール３０ｄｐｆからつくられ、前記ベースは次に前記２つのヤーンを用いてタフトされ、それらヤーンは５／３２ゲージカットまたはループパイルタフタで直列平行にタフトされ、前記ベースは前記エアエンタングルされたモノフィラメント素糸の１本と前記エアエンタングルされた１２３０デニールヤーンの３本とをファブリックの全幅を横切って互い違いにすることによりつくられており、前記ベースはインジェクション染料機により染色され得る二元ファイバ型ベース。
【請求項３５】
二元ファイバ型ベースであって、２つの異なるヤーン素糸を具備し、第１素糸は共にエアジェットテクスチャード加工された１４本の２０デニールタイプ６ナイロンモノフィラメントファイバからつくられ、これらテクスチャード加工されたモノフィラメント素糸は１本の４／１ｃｃコットンヤーンと共にエアエンタングルされ、第２素糸は共にエアエンタングルされた３本の４／１ｃｃコットンヤーンから作られ、それれヤーンは１／８ゲージカットまたはループパイルタフタで直列平行にタフトされ、前記ベースは前記エアエンタングルされたモノフィラメント素糸の１本と前記エアエンタングルされた４／１コットンヤーンの３本とをファブリックの全幅を横切って互い違いにすることによりつくられており、前記ベースはインジェクション染料機により染色され得る二元ファイバ型ベース。
【請求項３６】
二元ファイバ型ベースであって、２つの異なるヤーン素糸を具備し、第１素糸は共にエアジェットテクスチャード加工された９本の非スルホン化溶液染色３００デニールモノフィラメント（ナイロン６またはナイロン６，６）からつくられ、これらテクスチャード加工されたモノフィラメント素糸は１本の１３８１デニール非スルホン化溶液染色ヤーン２３ｄｐｆと共にエアエンタングルされ、第２素糸は３本の共にエアエンタングルされた１３８１デニール非スルホン化溶液染色ヤーン２３ｄｐｆ（ナイロン６またはナイロン６，６）からつくられ、それらヤーンは５／３２ゲージカットまたはループパイルタフタで直列平行にタフトされ、前記ベースは前記エアエンタングルされたモノフィラメント素糸の１本と前記エアエンタングルされた１３８１デニール溶液染色素糸の３本とをファブリックの全幅を横切って互い違いにすることによりつくられている二元ファイバ型ベース。
【請求項３７】
インジェクション染料技術を用いた染色を可能とするように二元ファイバ型マット材料を構成する方法であって、それらファイバは二元ファイバ型特性が残留しそれと同時に複数のモノフィラメントファイバが吸収し且つ前記ファイバの完全な着色に十分な程度に空いた染料サイトを満たすのを可能とするように構成され、それゆえ、インジェクション染色技術を用いた前記二元ファイバ型ファブリック中の前記複数のモノフィラメントファイバの染色が可能となり、複数のモノフィラメントファイバ，それらはフィラメント当り約１００乃至５００デニールである，をエアジェットまたは機械的テクスチャード加工プロセスの何れかの使用により共にテクスチャード加工する工程，共にテクスチャード加工されるモノフィラメント素糸の数は約２乃至３０のフィラメントで構成され得る，と、前記テクスチャード加工プロセスが完了した後、前記モノフィラメント素糸をフィラメント当り約１０乃至３０デニールであり且つヤーンバンドル当り約６００乃至５０００の総デニールの従来のカーペットヤーンの１本と共にエアエンタングルする工程，前記標準カーペットヤーンの前記モノフィラメント素糸とのエンタングリングはジェットから発せられた染料がそれが十分に浸透するのに十分な時間にわたって前記複数のモノフィラメントファイバの表面上に留まるのを可能とし、表面張力は陰影染色なしで及び高いパターン鮮明度で非常に入り組み且つ精細なパターンが可能となる点まで改良される，とを含み、前記二元ファイバ型マット材料はインジェクション染色技術を用いた高いパターン鮮明度及び深い染料浸透を与える正確且つ複雑な染色を可能とする方法。
【請求項３８】
請求項３７に記載の方法によりつくられる二元ファイバ型マット材料。
【請求項３９】
請求項３７に記載の方法によりつくられる二元ファイバ型マット材料を含んだマット。
【請求項４０】
請求項３７に記載の方法によりつくられる二元ファイバ型マット材料を含んだ染色マット。
【発明の詳細な説明】
【０００１】
関連出願への相互参照
本願は、２０００年６月２７日に出願された米国仮出願第６０／２１４，６７０号への優先権及びその利益を主張し、それはここに参照により組み込まれる。
【０００２】
本発明に従うと、二元ファイバ型（ｄｕａｌ ｆｉｂｅｒ）カーペット及びマットファブリックは、フィラメント当り約１０乃至３０デニールであり且つ総デニールが約６００乃至５０００デニールの標準カーペットデニールヤーンからつくられた第１素糸（ｅｎｄ）と、フィラメント当りのデニールが約１００乃至５００デニールであり且つ総デニールがヤーンバンドル当り約３００乃至５０００の重モノフィラメントからつくられた第２素糸とを備えた、タフトされた複数のヤーン素糸で構成される。それらファイバの双方は、様々な合成及び／または天然材料からつくられ得る。例えば、非制限的な例としてナイロン、ポリエステル、アクリル樹脂、及びポリプロピレンを含むポリマー類である。或いは、コットン、混綿、及び／またはウールのような天然繊維が使用されてもよい。これらヤーンは、相互にタフトされて二元または多元ファイバ型（ｍｕｌｔｉｐｌｅ ｆｉｂｅｒ）ファブリックを形成し、何れかの組み合わせ及びパターンでタフトされてもよい。
【０００３】
このタイプのタフテッドファブリックは、典型的には、靴から埃及び水を除去する高い性質のために、マット産業において使用される。マット材料は、例えば、米国特許第４，８２０，５６６号及び５，０５５，３３３号に記載されている。モノフィラメントファイバを染色することの困難さの故に、染色は、圧力液流（ｐｒｅｓｓｕｒｅ ｊｅｔ）染色、パッド染色、昇華染色、或いはトランスファ染色の何れかにより為されねばならない。インジェクション染料技術を用いた染色は、モノフィラメントファイバは有効な染料サイトの大部分を満たすように染料を直ちに吸収することは不可能であり、その結果、僅かにしか着色されない素糸が残るという理由から、不可能であった。なお、インジェクション染料技術とは、ファブリック上へとスプレーされた染料のジェットを用いて染料をファイバに塗布するファブリック染色プロセスをいう。この機器の或るタイプは、ミリケン社製のＭｉｌｌｉｔｒｏｎ染料機及びＺｉｍｍｅｒ社製のＣｈｒｏｍｏｊｅｔ染色機と呼ばれる。そのような染色機器は、間接ジェット、直接ジェット、エアジェット、バブルジェット、インクジェットなどであってもよい。
【０００４】
本発明に従うと、二元ファイバ型マット材料は、それがインジェクション染料技術を用いた染色を可能とするように構成される。それらファイバは、二元ファイバ型の特性が残留し、それと同時に、モノフィラメントファイバが吸収し且つファイバの完全な着色に十分な程度に空いた染料サイトを満たすのを可能とするように構成される。
【０００５】
インジェクション染色技術を用いた二元ファイバ型ファブリック中のモノフィラメントファイバの染色は、本ヤーン構成プロセスにおいて可能となる。それらモノフィラメントファイバ，それらはフィラメント当り約１００乃至５００デニールである，は、エアジェットまたは機械的テクスチャード加工プロセスの何れかの使用により共にテクスチャード加工される。共にテクスチャード加工されるモノフィラメント素糸の数は、約２乃至３０のフィラメントで構成され得る。テクスチャード加工プロセスが完了した後、モノフィラメント素糸は、次いで、フィラメント当り約１０乃至３０デニールであり且つヤーンバンドル当り約６００乃至５０００の総デニールの従来のカーペットヤーンの１本とエアエンタングルされる。標準カーペットヤーンのそれらモノフィラメント素糸とのエンタングリングは、ジェットから発せられた（ｆｉｒｅｄ）染料が、それが十分に浸透するのに十分な時間にわたってモノフィラメントファイバの表面上に留まるのを可能とする。表面張力は、陰影染色なしで及び高いパターン鮮明度で非常に入り組み且つ精細なパターンが可能となる点まで改良される。
【０００６】
本発明は、インジェクション染色技術を用いた、高いパターン鮮明度及び深い染料浸透を与える二元または多元ファイバ型タフテッドファブリックの正確且つ複雑な染色を可能とする。
【０００７】
インジェクション染料レンジで染色され得る二元ファイバ型ベース（ｂａｓｅ）の特定の例を以下に示す。
【０００８】
Ｉ．ベースは、２つの異なるヤーン素糸からつくられ、二元ファイバ型ベースを構成する。第１素糸は、共にエアジェットテクスチャード加工されている９本の３００デニールタイプ６ナイロンモノフィラメントファイバからつくられる。これらテクスチャード加工されたモノフィラメント素糸は、次に、１本のタイプ６，６ナイロン１２３０デニール１８ｄｐｆと共にエアエンタングルされる。第２素糸は、エンタングルされた３本のタイプ６，６ナイロン１２３０デニール１８ｄｐｆからつくられる。そのベースは、次いで、２つのヤーンを用いてタフトされる。それらヤーンは、５／３２ゲージカット（またはループ）パイルタフタで直列平行に（ｉｎ ｓｔｒａｉｇｈｔ ｒｏｗｓ）タフトされる。そのベースは、エアエンタングルされたモノフィラメント素糸の１本とエアエンタングルされた１２３０デニールヤーンの３本とをファブリックの全幅を横切って互い違いにすることによりつくられる。そのベースは、次いで、インジェクション染料機（Ｍｉｌｌｉｔｒｏｎ）により３０フィート毎分の速度で及び７ミリ秒の噴射持続時間（ｆｉｒｉｎｇ ｔｉｍｅ）で染色される。
【０００９】
ＩＩ．第２のベースは、２つの異なるヤーン素糸からつくられ、二元ファイバ型ベースを構成する。第１素糸は、共にエアジェットテクスチャード加工されている９本の５００デニールタイプ６ナイロンモノフィラメントファイバからつくられる。これらテクスチャード加工されたモノフィラメント素糸は、次に、１本のタイプ６，６ナイロン１２３０デニール３０ｄｐｆと共にエアエンタングルされる。第２素糸は、エンタングルされた３本のタイプ６，６ナイロン１２３０デニール１８ｄｐｆからつくられる。そのベースは、次いで、２つのヤーンを用いてタフトされる。それらヤーンは、５／３２ゲージカット（またはループ）パイルタフタで直列平行にタフトされる。そのベースは、エアエンタングルされたモノフィラメント素糸の１本とエアエンタングルされた１２３０デニールヤーンの３本とをファブリックの全幅を横切って互い違いにすることによりつくられる。そのベースは、次いで、インジェクション染料機（Ｍｉｌｌｉｔｒｏｎ）において５０フィート毎分の速度で及び２．５〜７ミリ秒の噴射持続時間で染色される。
【００１０】
ＩＩＩ．このベースを構成する第３の方法は、共にエアジェットテクスチャード加工されている１４本の２０デニールタイプ６ナイロンモノフィラメントファイバからつくられる。これらテクスチャード加工されたモノフィラメント素糸は、次に、１本の４／１ｃｃコットンヤーンと共にエアエンタングルされる。第２素糸は、共にエンタングルされた３本の４／１ｃｃコットンヤーンからつくられる。それらヤーンは、１／８ゲージカット（またはループ）パイルタフタで直列平行にタフトされる。そのベースは、エアエンタングルされたモノフィラメント素糸の１本とエアエンタングルされた３本の４／１コットンヤーンとをファブリックの全幅を横切って互い違いにすることによりつくられる。そのベースは、次いで、インジェクション染料機（Ｍｉｌｌｉｔｒｏｎ）により２８フィート毎分の速度で及び７ミリ秒の噴射持続時間で染色される。
【００１１】
ＩＶ．このベースを構成する第４の方法は、共にエアジェットテクスチャード加工されている９本の非スルホン化溶液染色（ｎｏｎ−ｓｕｌｆｏｎａｔｅｄ ｓｏｌｕｔｉｏｎ ｄｙｅｄ）３００デニールモノフィラメント（ナイロン６またはナイロン６，６）を使用することにある。これらテクスチャード加工されたモノフィラメント素糸は、次に、１本の１３８１デニール非スルホン化溶液染色ヤーン２３ｄｐｆと共にエアエンタングルされる。第２素糸は、共にエンタングルされた３本の１３８１デニール非スルホン化溶液染色ヤーン２３ｄｐｆ（ナイロン６またはナイロン６，６）からつくられる。それらヤーンは、５／３２ゲージカット（またはループ）パイルタフタで直列平行にタフトされる。そのベースは、エアエンタングルされたモノフィラメント素糸の１本とエアエンタングルされた１３８１デニール溶液染色素糸の３本とをファブリックの全幅を横切って互い違いにすることによりつくられる。そのベースは、次いで、インジェクション染料機（Ｍｉｌｌｉｔｒｏｎ）により２８フィート毎分の速度で及び６ミリ秒の噴射持続時間で染色される。
【００１２】
本願は、一般には、１９９７年１２月１１日に出願された米国特許出願第０８／９８９，０９１号に関連し、それは、ここに参照により完全に組み込まれる。
【００１３】
本発明は、ビルディングに侵入する歩行者の履物から水分、埃、屑を効果的に除去する目的で当該ビルディングへの進入用通路に及びその周囲に配置される床被覆の組み合わせへの特別な応用性を見出している。より詳細には、この組み合わせは、少なくとも３つの床被覆物品を備え、それらは、ビルディングの進入用通路の内側及び外側に配置されるとともに、そのような物品が配置される進入用通路により近いほど及びさらに内側になるほど粗大なフィラメントの量が減少する。エアロックタイプの玄関構造を有するビルディングに伴う代わりの配置も提供される。
【００１４】
フロアマットは、長い間、人々の靴底の清浄化を促進するのに利用されている。戸外からの水分、埃、及び屑は、特に荒れ模様の天候のもと及び特には芝生や泥などのエリアにおいて、そのような履物に容易に付着する。そのような不所望であり且つ潜在的に床にしみをつけるか或いは汚すものは、屋内に侵入する前に個人の履物から除去されるべきである。これに応じ、フロアマット，特には粗大なフィラメントのみで構成されたタフテッドカーペットパイルを有するもの，が開発され、それらは、単に履物をそのような堅い物品に対して擦ることにより個人の靴底を清浄化するという簡単な方法を提供する。そのようなフロアマットの例は、Ｓｌｏｗｒｏｎｓｋｉらに付与された米国特許第１，００８，６１６号、Ｂｒｅｅｎｓらに付与された米国特許第４，０４５，６０５号、及びＴａｒｕｉに付与された米国特許第４，３５３，９４４号、並びにＣｏｓｙｎｔｅｘ社（Ｓ．Ａ．）に譲渡された仏国特許第１，２１１，７５５号及びＫｌｅｅｎ−Ｔｅｘ　Ｉｎｄｕｓｔｒｉｅｓ社に譲渡されたＰＣＴ出願第９５／３００４０号に例示されている。
【００１５】
基本的な全てが粗大なフィラメントのマットを上回るさらなる改良は、何れもＨｅｉｎｅらに付与された米国特許第４，８２０，５６６号及び５，０５３，３３３号により教示されるようなストライプまたはチェッカボードパターンの、或いは、上記のＴａｒｕｉにおけるような同一の物品の別々の領域の、粗密散在カーペットパイルヤーンを含んでいる。注目すべき１つの開発が、Ｄｏｌｌｉｎｇｅｒに付与された米国特許第２，５９９，０４９号に見出される。このリファレンスは、粗大フィラメントの量が減少する３つの別々の領域を有する内側入口マットを教示している。また、この物品の中では、フロアマット上で水分や泥などを乾燥させる加熱システムと、そのマットの下の、そのマット自体を取り外す必要なしでそのような乾燥物をマットから除去するための取り出し排出システムとが一体化されている。前述の特許文献の全ては、ここに参照により組み込まれる。従来技術に係る特許の何処にも、ビルディングの進入用通路に対して特定の位置に配置されねばならず、特定の量の粗大（ｃｏａｒｓｅ）及び／または微細（ｆｉｎｅ）カーペットパイルヤーンを有し、工業的な洗浄プロセスのためにビルディングのそれぞれの場所から除去可能な、３つの別々の床被覆物品のシステムは開示も示唆もされていない。それゆえ、そのような、改良され、洗濯または清浄化が容易であり、水分、埃、及び屑の除去に有効な入口バリアの組み合わせへの要求がある。
【００１６】
それゆえ、本発明の少なくとも一態様の目的は、それぞれの物品の配置に対するフィラメントカーペットパイル構成物の粗大さの程度がビルディングの進入用通路内に対してより遠くからより近くへと減少する少なくとも３つの床または地面被覆物品から構成された、ビルディングの入口に配置されるバリアの組み合わせを提供することにある。さらに、本発明の目的は、容易に取り除くことができ且つ容易に洗濯可能な床被覆物品を備えた多段入口バリアシステムを提供することにある。本発明のさらに他の目的は、個人の靴から水部、埃、及び屑をより容易に且つより完全に除去する一連の履物掻き取り物品を提供することにある。本発明のさらに他の目的は、上記の床被覆物品の入口バリア組み合わせであって、１つの物品がビルディングの入口の外側に配置され、他の１つがエアロックタイプの入口玄関の内側であり且つビルディングの主要部の外側に配置され、さらに他の１つがビルディングのエアロックタイプの入口玄関のすぐ内側に配置されるものを提供することにある。
【００１７】
本発明に準じて使用される用語「ビルディング」は、オフィスビルディング、ホテル、ストア、共同住宅、家屋などのような構造物，基本的には比較的大量の歩行者の往来を必要とする人工構造物，を意味する。本発明について、用語「進入用通路」は、単に、そのようなビルディングの中に入る及び／またはそこから外に出るエリアを意味する。一般に、そのようなエリアは、ドア，それはどのようなタイプであってもよい（すなわち、木製、ガラス、回転、スライディングなど），の使用により、ビルディングの内側をビルディングの外側から分離する。さらに、そのようなビルディングは、エアロックタイプの玄関，それは単にビルディングの外側へと導く外側ドアとビルディングの内側へと導く内側ドアとの間の仕切られたエリアである，を備えていてもよい。繰り返すが、そのような外側及び内側ドアは、どのようなタイプまたは造りであってもよい。
【００１８】
本発明の少なくとも一態様のバリアの組み合わせは、そのようなビルディングに侵入する歩行者の履物からの水分、埃、及び屑の除去を促進及び実現するのに利用される。この組み合わせは、以下に規定される方法で配置され、この組み合わせに含まれるそれぞれの物品の靴底清浄化能力は歩行者がビルディングに近づいてビルディングの中に入るのに応じて減少する。それぞれの物品は、床または地面から容易に取り除かれることができ且つ手洗い及び他のタイプの清浄化が利用されてもよいが好ましくは工業的洗浄プロセスにより容易に洗濯され得る。
【００１９】
上記の本発明の組み合わせは、少なくとも３つの床または地面被覆物品Ａ、Ｂ、及びＣを含む。これら物品は、好ましくは、ビルディングの進入用通路内及びその周囲に配置され、その進入用通路の外側に配置された１つまたは複数の物品は、進入用通路の内側に配置された１つまたは複数の物品よりも、重デニール粗大モノフィラメントカーペットヤーンの量が多い。この方法では、ビルディングの外側にいる歩行者がより粗い物品上を歩くと、多くの水分、埃、及び屑が個人の履物から除去され得て、残りは、ビルディングの中へと導く及びビルディングの内側に配置された粗さがより低減された物品により除去される。特には、Ａはビルディングの進入用通路の内側に配置される床被覆であり、Ｃはビルディングの進入用通路の外側に配置される地面被覆物品であり、Ｂは進入用通路の内側に配置されるがＡよりも進入用通路により近い床被覆物品であるか、或いは、Ｂは進入用通路の外側に配置されるがＣよりも進入用通路により近い床被覆物品である。それゆえ、重デニール粗大モノフィラメントカーペットヤーンを完全に備えた完全タフテッドパイル（ｃｏｍｐｌｅｔｅｌｙ ｔｕｆｔｅｄ ｐｉｌｅ）を有するＣは、Ｂよりも、そのような重デニール粗大ヤーンのパーセンテージが高く、ＢはＡよりもそのようなカーペットヤーンのパーセンテージが高い。好ましくは、Ｂは、単なる例であるが、約３０乃至約６０％のタフテッド重デニール粗大モノフィラメントカーペットヤーンと４０乃至７０％の微細デニールカーペットヤーンとを備えた完全タフテッドパイルを有し、Ａは、例えば、約１０乃至約２０％の重デニール粗大カーペットヤーンと約８０乃至約９０％の微細デニールカーペットヤーンとを備えた完全タフテッドパイルを有する。他の付加的な床または地面被覆物品は、それぞれの付加的な物品が上記と同様のタイプで連続するように粗大カーペットヤーンのパーセンテージがより低くなっていれば、存在していてもよい。
【００２０】
他の好ましい配置は、ビルディングの進入用通路がエアロックタイプの玄関構造を含んでいる場合に提供される。そのようなシナリオでは、Ａはビルディングの内側に配置されるが玄関の内側には配置されず、Ｂは玄関の内側に配置される床被覆物品であり、Ｃはビルディングの外側に配置される。この及び上述の好ましい配置において、Ｃは進入用通路または外側ドアに直接隣接して或いは適度に近接して，例えば０乃至６フィートの距離で，配置される。好ましくは、Ｃは外側ドア自体に境を接する（すなわち、０フィート離れる）が、Ｂもまたビルディングの外側に配置される場合、Ｂは好ましくは進入用通路または外側ドアに境を接し、Ｃは好ましくはＢに直接隣接して配置される。勿論、望まれるのであれば、Ｂは進入用通路または外側ドアから６フィート離れて配置されてもよく、ＣはＢから６フィート離れて配置されてもよい。Ａに関しては、それもまた、進入用通路または内側ドアに適度に近接して（０乃至６フィート離れて）配置され、好ましくはそのような進入用通路と境を接するが、Ｂが進入用通路の内側に配置される場合、それは内側ドアに適度に近接して配置され、好ましくはそれに境を接し、ＡはＢまで同様の距離で配置される。Ｂがエアロックタイプの玄関内に配置される場合、それは内側または外側ドアの何れかからどのような距離で配置されてもよい。
【００２１】
この組み合わせの注目に値する利益は、歩行者の靴からの潜在的な水分、埃、及び屑の大部分がより粗大なカーペットヤーンによる除去によりそのようなビルディングの外側に残される能力である。そのような液体及び／または固形物の少量の残分は他の粗さがより低いマットにより除去されるので、そのような不所望な物質がビルディングの中へと運ばれる可能性は低減される。それぞれの床または地面被覆物品上の粗大ファイバもまた、歩行者の履物から除去された埃、水分、及び屑をその物品の本体内に保持する能力を有していなければならない。このようにして、除去されかつ保持された物質は、次の歩行者の靴へと運ばれ得ず、それゆえ、ビルディングの至るところでの潜在的な水分、埃、及び屑の「再持ち込み」を防止する。それゆえ、歩行者の靴を清浄化し且つ擦ってきれいにするより効果的な方法、並びに、ビルディングの内部を清潔なまま維持するのを確実にすることが提供される。
【００２２】
加えて、そのようなシステムは、前述の床または地面被覆物品で無数のパターン及び着色が利用され得るので、ビルディングの進入用通路内でより心地良い美的効果を可能とする。さらに及び上記のように、それら床または地面被覆物品は、それらの位置から容易に取り除かれ得て、容易に洗濯または洗浄され得る。そのような利益は、所望の美的特徴が残ることを確実にし且つそのような物品上を次に通過する歩行者の履物により運ばれる残留物の量を減少させるための、そのような床または地面被覆の清浄化を促進する。
【００２３】
物品Ａ、Ｂ、及びＣは、それぞれ、好ましい一態様において、前述の工業的洗濯プロセスに耐えるのに必要なフレキシビリティを有するマットの形態で製造される。そのようなマットは、一般に、Ｔｈｏｍｐｓｏｎらに付与された米国特許第３，３０６，８０８号、Ｐａｒｋｉｎｓに付与された米国特許第４，７４１，０６５号、Ｋｅｒｒらに付与された米国特許第４，８８６，６９２号、Ｋｅｒｒらに付与された米国特許第５，２２７，２１４号、Ｆｉｎｋに付与された米国特許第５，２４０，５３０号、及びＮａｇａｈａｍａらに付与された米国特許第５，３０５，５６５号，これら全てはここに参照により組み込まれる，に例示されるようなビニル、ラテックス、または加硫ゴムシートに取り付けられたタフテッドカーペットパイルで構成される。そのような取り付けは、例えば、上記のＮａｇａｈａｍａに教示されるように実際の加硫工程の間に、或いは、係属中の米国特許出願第０８／７３２，８６６号，そのようなリファレンスの全てはここに参照により組み込まれる，で開示されるようにカーペットパイルとゴムシートととの間での接着剤層，好ましくはポリオレフィン接着剤，の使用により、成し遂げられ得る。特に注目すべきリファレンスは、Ｍｉｌｌｉｋｅｎ　Ｄｅｎｍａｒｋ社に譲渡されたＰＣＴ出願第９６／３７６４５号であり、それは適当な粗大ファイバマット製品を開示しており、ここに参照により組み込まれる。
【００２４】
他の好ましい態様において、Ｂ及びＣはマットの形態で製造され、Ａは広幅絨毯（ｂｒｏａｄｌｏｏｍ）の形態で製造される。そのような形態は、非常に広く且つ長いカーペット、換言すれば、廊下（ｈａｌｌｗａｙ）や部屋などの壁から壁まで規則正しく配置されるカーペットを意味する。そのような幅広絨毯製品は、非常に幅広な織機で製造され、何れかの標準的なプロセス（すなわち、ジェット染色、浸漬、スプレーなど）により着色されてもよい。そのような床被覆は、床からの除去を楽にするために、容易に溶解可能な接着剤を用いて床に適用されてもよい。また、これとは逆に、そのようなカーペットは、何れかの標準的な公知のカーペットのための湿式、乾式、またはスチームクリーニングプロセスの使用により、その位置に残したまま清浄化されてもよい。これら幅広絨毯製品は、ポリ塩化ビニル、ビニル、ウレタン製の裏地（それは改良されたクッション性を提供する）を有していてもよい。
【００２５】
さらに他の好ましい態様において、Ｂ及びＣはマットの形態で製造され、Ａはタイルの形態で製造される。そのような形態は、Ｈｉｇｇｉｎｓに付与された米国特許第５，５４５，２７６号，その全体はここに参照により組み込まれる，に例示されている。この種のカーペットタイルは、容易に取り外し可能であり、それゆえ、離れた位置で容易に清浄化され得る。さらに、そのような製品は、或る部屋、ホール、ホワイエ（ｆｏｙｅｒ）などの残りのタイルと美的に及び機能的に一体化したタイルまたはタイル群を提供するように、何れかの公知のプロセス（ジェット染色などのような）によりパターン化または着色され得る。この好ましい態様は、１つの大きなタイルまたはタイル群が他のカーペットタイルと同じパターンであり且つそれと調和するが必要量の重デニール粗大モノフィラメントカーペットヤーンを含み、残りのタイルはそのような重デニール構成材料を含まないことを考慮する。さらに、そのようなタイル製品は、ポリ塩化ビニル、ビニル、ウレタン製の裏地（それは改良されたクッション性を提供する）を有していてもよい。
【００２６】
物品Ａ、Ｂ、及びＣのそれぞれは、マットに標準的などのようなサイズであってもよく、Ａは幅広絨毯またはタイル製品に標準的などのようなサイズであってもよい。より簡潔には、その物品がマットである場合、概略２フィート×２フィート乃至約４フィート×８フィートの何れかのサイズが好ましい。より大きなサイズ及びより小さなサイズも考慮される。Ａが幅広絨毯製品である場合、好ましくは、それは約２フィート×３フィート乃至約６フィート×１０フィートのサイズである。繰り返すが、他のサイズ，より大きな及びより小さなサイズの双方，が可能である。Ａがタイル製品である場合、それぞれが約１８インチ×１８インチ乃至約３６インチ×３６インチのタイルで考慮される物品全体を構成してもよい。しかしながら、そのようなタイルの複数の群もまた利用されてもよい。例えば、２つのタイルを３行に並べてなる構成（７２インチ×１０８インチ）が物品Ａを構成してもよい。一般に、最も大きなタイル群は、総計で約１０８インチ×１８０インチの面積に等しく、より小さな面積のタイル群も本発明において考慮される。
【００２７】
用語「デニール」は、ヤーンに使用される場合、長さ９，０００メートルのファイバの重量をいう。重く粗大なファイバは、一般に、約１００乃至約５，０００のフィラメント当りデニール（「ｄｐｆ」）を有する。好ましい範囲は約１００乃至約２，０００ｄｐｆであり、最も好ましくは約１５０乃至約１，０００ｄｐｆである。微細なファイバは、一般に、約０．１乃至約１，０００ｄｐｆのデニール範囲を有し、好ましくは約１乃至約５０ｄｐｆであり、最も好ましくは約５乃至約５０ｄｐｆである。本発明において物品Ａ、Ｂ、及びＣのそれぞれに実際に利用されるヤーンは、カーペットパイルに完全にタフトされる。
【００２８】
特定の重デニール粗大モノフィラメントカーペットヤーンは、ポリプロピレン、ポリエステル、ナイロン６、ナイロン６，６、またはそれらの何れかの組み合わせからつくられてもよい。好ましくは、そのようなヤーンはナイロン６製である。そのようなファイバは、単一成分のフィラメントまたは第１材料のコアが第２材料のシースに囲まれてなる２成分のシース／コアフィラメントの何れかでつくられてもよい。そのコアは、単一のフィラメントまたは糸状ヤーン（ｆｉｌａｍｅｎｔｏｕｓ ｙａｒｎ）でつくられてもよく、ポリ塩化ビニルのような熱可塑性材料でコートされてもよい。特定の微細デニールカーペットヤーンは、ナイロン６、ナイロン６，６、アクリル樹脂、再生セルロース、ウール、ポリエステル、コットン、ポリプロピレン、またはそれらの何れかの組み合わせからつくられてもよい。ポリエステル、ナイロン６、ナイロン６，６、またはそれらの組み合わせが好ましい。粗大ファイバ及び微細ファイバの双方は、前述のＨｅｉｎｅら及びＨｉｇｇｉｎｓらに付与された米国特許やＫｌｅｅｎ−ＴｅｘＩｎｄｕｓｔｒｉｅｓ社及びＭｉｌｌｉｋｅｎ　Ｄｅｎｍａｒｋ社に譲渡されたＰＣＴ出願に記載されるような従来のどのような方法で、タフトされカーペット裏地に取り付けられてもよい。
【００２９】
物品Ａ及びＢについては、微細ファイバ及び粗大ファイバの構成は、どのようなパターンで揃えられてもよい。好ましくは、そのようなパターンはストライプ状（すなわち、粗大ファイバの１本のラインが物品の一端から他端まで縦に延在するとともにそれに従って微細ファイバのラインが延在してなる粗大ファイバのラインと微細ファイバのラインとの繰り返しパターン）である。他の好ましい及び可能なパターンはチェックボード及びダイアモンド型などを含み、基本的には、繰り返すが、物品Ａ及びＢのそれぞれについて必要な粗さの程度が維持されている限り、どのような可能なパターンも考慮される。
【００３０】
図１は、Ｂがビルディングの進入用通路の外側に配置された本発明のバリアの組み合わせの空中図である。
【００３１】
図２は、Ｂがビルディングの進入用通路内に配置された本発明のバリアの組み合わせの空中図である。
【００３２】
図３は、Ｂがエアロックタイプの玄関内に配置された本発明のバリアの組み合わせの空中図である。
【００３３】
本発明は或る好ましい態様及び手順に関連して記載及び開示されるが、決して本発明がそのような特定の態様及び手順に制限されることが意図されるべきではない。むしろ、特許請求の範囲によってのみ規定され且つ制限される本発明の真意及び範囲内にある代わりの態様、手順、及びそれへの修飾の全てを含むことが意図される。
【００３４】
図１ではビルディングの進入用通路が示されており、そこには、ドア１６及び壁１４があり、それらの双方はビルディング（図示せず）の内部から外部を分離している。フロアマット１０（それは上記の物品Ｃである），それは１００％のタフトされた重デニール粗大モノフィラメントカーペットヤーン（デニールが約１５０ｄｐｆのプロピレン）を備えている，は、ビルディングの進入用通路の外側にドア１６から約４フィート離れて、さらにはフロアマット１２（上記の物品Ｂ），それは約５０％の重デニール粗大モノフィラメントカーペットヤーン（デニールが約１５０ｄｐｆのポリプロピレン）と約５０％の微細デニールカーペットヤーン（デニールが約１のナイロン６，６）とを備えている，よりもドア１６及び壁１４から離れて配置されている。それゆえ、物品Ｃ１０は、ドア１６から約１フィート離れた物品Ｂ１２から約１フィート離れて配置されている。フロアマット１８（上記の物品Ａ），それは約１０％の重デニール粗大モノフィラメントカーペットヤーン（デニールが約１５０ｄｐｆのポリプロピレン）と約９０％の微細デニールカーペットヤーン（デニールが約１のナイロン６，６）とを備えている，は、ビルディングの進入用通路内でドア１６から約１フィート離れて配置されている。マット１０、１２、及び１８の全ては形状が矩形状であり、マット１０及び１２は約２フィート×３フィートの面積を有している。マット１８は、約６フィート×９フィートのサイズを有している。
【００３５】
図２に例示されるように、図１と同様の寸法を有するマット１０、１２、及び１８は、マット１２がビルディングの進入用通路内でドア１６から約１フィート離れた、マット１８よりもドア１６及び壁１４により近い位置に配置され、マット１８がドア１６から４フィート及び物品Ｂ１２から１フィート離れて配置された構成で整列している。
【００３６】
エアロックタイプの玄関構造が図３に例示されており、そこでは、物品Ｂはドア１６及び壁１４の内側であるが他のドア２２及び他の壁２０の外側に配置されている。それゆえ、物品Ｂ１２は、外側ドア１６から約６インチ及び内側ドア２２から約６インチ離れている。マット１０、１２、及び１８の全ては、図１及び図２と同様の寸法を有している。物品Ｃ１０はビルディングの進入用通路の外側でありドア１６から１フィート離れた位置のままであり、物品Ａ１８はビルディングの進入用通路の内側であってドア１６及び２２と壁１４及び２０とによって形成されるエアロックタイプの玄関よりもさらにビルディングの内側の位置にドア２２から約１フィート離れたままである。
【００３７】
本発明の一態様の多元ファイバ型材料は、カーペットヤーンとモノフィラメントヤーンとを含む不織材料であってもよい。
【００３８】
勿論、幾つかの潜在的に好ましい態様が示され且つ記載されたが、修飾が為されてもよく本発明が属する技術の当業者により本発明の原理の他の態様が生じることがあるので、決して本発明はそれらに制限されるものではないことが認識されるべきである。それゆえ、特許請求の範囲により、本発明の真意及び範囲内にある本発明の特徴を組み込んだ修飾及び他の態様を含むことが考慮される。
【図面の簡単な説明】
【図１】
Ｂがビルディングの進入用通路の外側に配置された本発明のバリアの組み合わせの空中図。
【図２】
Ｂがビルディングの進入用通路内に配置された本発明のバリアの組み合わせの空中図。
【図３】
Ｂがエアロックタイプの玄関内に配置された本発明のバリアの組み合わせの空中図。
【符号の説明】
１０…フロアマット、１２…フロアマット、１４…壁、１６…ドア、１８…フロアマット、２０…壁、２２…ドア。
【図１】
2004508468.tif 000003
【図２】
2004508468.tif 000004
【図３】
2004508468.tif 000005
【国際公開パンフレット】
2004508468.tif 000006
2004508468.tif 000007
2004508468.tif 000008
2004508468.tif 000009
2004508468.tif 000010
2004508468.tif 000011
2004508468.tif 000012
2004508468.tif 000013
2004508468.tif 000014
2004508468.tif 000015
2004508468.tif 000016
2004508468.tif 000017
2004508468.tif 000018
2004508468.tif 000019
2004508468.tif 000020
2004508468.tif 000021
2004508468.tif 000022
2004508468.tif 000023
2004508468.tif 000024
2004508468.tif 000025
2004508468.tif 000026
2004508468.tif 000027
2004508468.tif 000028
2004508468.tif 000029
2004508468.tif 000030
2004508468.tif 000031
2004508468.tif 000032
2004508468.tif 000033
2004508468.tif 000034
2004508468.tif 000035
【国際公開パンフレット（コレクトバージョン）】
2004508468.tif 000036
2004508468.tif 000037
【国際調査報告】
2004508468.tif 000038
2004508468.tif 000039
2004508468.tif 000040